(57)【要約】【課題】不透明度が高く、印刷適性が良好で、低坪量だが嵩高な出版用紙とする。【解決手段】原料パルプが機械パルプ３０〜９０質量％及びクラフトパルプ７０〜１０質量％を含み、炭酸カルシウムを主原料とする填量が内填され、ｐＨ５．５〜７．０抄紙の基紙と、炭酸カルシウムを主顔料とする塗被層と、を設け、灰分（ＪＩＳ  Ｐ  ８２５１）を８〜１６％にする。【選択図】なし【特許請求の範囲】
【請求項１】
原料パルプが機械パルプ３０〜９０質量％及びクラフトパルプ７０〜１０質量％を含み、炭酸カルシウムを主原料とする填量が内填され、ｐＨ５．５〜７．５抄紙の基紙と、炭酸カルシウムを主顔料とする塗被層とを有し、
灰分（ＪＩＳ  Ｐ  ８２５１）が１０〜２８％である、ことを特徴とする出版用紙。
【請求項２】
塗被層の灰分分布率において、酸化物換算でカルシウムとアルミニウムの重量割合が１５：８５〜４０：６０であり、緊度が０．５５〜０．６５ｇ／ｍ2である請求項１記載の出版用紙。
【請求項３】
坪量５０〜９０ｇ／ｍ2、塗被量８〜１６ｇ／ｍ2、塗被層の白色度（ＪＩＳ  Ｐ  ８１４８）５５％以上、耐光性試験（ＪＡＰＡＮ  ＴＡＰＰＩ  Ｎｏ．２１）による試験前と試験後との色差（ＪＩＳ  Ｚ  ８７３０）０．４未満である、請求項１又は請求項２記載の出版用紙。
【請求項４】
塗被層が、ロールコーターによるオンマシン塗工である、請求項１〜３のいずれか１項に記載の出版用紙。
【発明の詳細な説明】
【技術分野】
【０００１】
本発明は、文庫本用紙やコミックス用紙を含む、一般的な出版用紙に関するものである。特に、高精細・ビジュアルな印刷に適した出版用紙に関するものである。
【背景技術】
【０００２】
出版用紙は、不透明度（ＪＩＳ  Ｐ  ８１４９）が高いこと、印刷適性が良好であること、低坪量だが嵩高であることが望まれる。現在、不透明度の向上は、機械パルプ及び填量を高配合にすることで対応している（例えば、特許文献１参照。）。また、印刷適性の向上は、基紙表面に澱粉スラリーを塗工することで、インクの滲みを防止し、版との密着性を向上させて対応している（例えば、特許文献２参照。）。
【０００３】
しかしながら、機械パルプを高配合にすると紙力強度が低下する。この紙力強度の低下は、近年においては、印刷の高速化が進んでいるため、より大きな問題となる。また、填量を高配合にすると、繊維間結合が阻害されるため、紙力強度が低下するうえに、紙紛が増加し、コシ（腰）が低下する。さらに、澱粉スラリーの塗工は、これのみでは印刷適性が十分に向上せず、逆に、澱粉の含浸とカレンダー等の平坦化処理とが相まって、嵩高性が低下する。
【特許文献１】特開平８−２４６３９０号公報
【特許文献２】特開２００１−３１６９９９号公報
【発明の開示】
【発明が解決しようとする課題】
【０００４】
本発明が解決しようとする主たる課題は、不透明度が高く、印刷適性が良好で、低坪量だが嵩高な出版用紙を提供することにある。
【課題を解決するための手段】
【０００５】
この課題を解決した本発明は、次のとおりである。
〔請求項１記載の発明〕
原料パルプが機械パルプ３０〜９０質量％及びクラフトパルプ７０〜１０質量％を含み、炭酸カルシウムを主原料とする填量が内填され、ｐＨ５．５〜７．５抄紙の基紙と、
炭酸カルシウムを主顔料とする塗被層と、を有し、
灰分（ＪＩＳ  Ｐ  ８２５１）が１０〜２８％であることを特徴とする出版用紙。
【０００６】
〔請求項２記載の発明〕
塗被層の灰分分布率において、酸化物換算でカルシウムとアルミニウムの重量割合が１５：８５〜４０：６０であり、緊度が０．５５〜０．６５ｇ／ｍ2である請求項１記載の出版用紙。
【０００７】
〔請求項３記載の発明〕
坪量５０〜９０ｇ／ｍ2、塗被量８〜２０ｇ／ｍ2、塗被層の白色度（ＪＩＳ  Ｐ  ８１４８）５５％以上、耐光性試験（ＪＡＰＡＮ  ＴＡＰＰＩ  Ｎｏ．２１）による試験前と試験後との色差（ＪＩＳ  Ｚ  ８７３０）０．４未満である、請求項１又は請求項２記載の出版用紙。
【０００８】
〔請求項４記載の発明〕
塗被層が、ロールコーターによるオンマシン塗工である、請求項１〜３のいずれか１項に記載の出版用紙。
【発明の効果】
【０００９】
本発明によると、不透明度が高く、印刷適性が良好で、低坪量だが嵩高な出版用紙となる。
【発明を実施するための最良の形態】
【００１０】
次に、本発明の実施の形態を説明する。
本形態の出版用紙は、填量が内填された基紙と、この基紙の少なくとも一方の表面に設けられた顔料を含む塗被層と、を有する。
【００１１】
〔原料パルプ〕
本形態の基紙は、原料パルプが、対全原料パルプ質量比で、機械パルプ３０〜９０質量％及びクラフトパルプ７０〜１０質量％を、好ましくは機械パルプ４０〜６０質量％及びクラフトパルプ６０〜４０質量％を含む。機械パルプ３０質量％未満では、填料を含有させたとしても、印刷不透明性を維持するのが困難である。他方、機械パルプ９０質量％超では、紙力強度が不十分となり、印刷工程や、背糊加工等の製本工程で、用紙が破れる等のトラブルが生じるおそれがある。また、クラフトパルプ７０質量％超では、出版用紙に求められる紙厚７０μｍ以上、好ましくは７０〜１４０μｍにするのが困難である。他方、クラフトパルプ１０質量％未満では、紙力強度が不十分となり、印刷工程や、背糊加工等の製本工程で、用紙が破れる等のトラブルが生じるおそれがある。また、クラフトパルプ６０質量％未満が好ましいとするのは、クラフトパルプは機械パルプに比べて製造コストが高く、クラフトパルプを減らすことが出版用紙の製造コスト低廉化に資するためである。
【００１２】
機械パルプとしては、例えば、グラインダー内で急速に回転している砥石面に木材（丸太）を押しつけ、シャワーで水をかけながら木材を摩砕して製造するグランド（砕木）パルプ（ＧＰ）、木材チップを蒸気で軟化した後、加圧型リファイナーで解繊し、さらに常圧型リファイナーで精砕して製造するサーモメカニカルパルプ（ＴＭＰ）、その他リファイナーグランドパルプ（ＲＧＰ）、ストーングランドパルプ（ＳＧＰ）、加圧式砕木パルプ（ＰＧＷ）、ケミサーモメカニカルパルプ（ＣＴＭＰ）、ブリーチケミサーモメカニカルパルプ（ＢＣＴＭＰ）、化学的機械パルプ（ＣＧＰ）、などを例示することができる。
【００１３】
ただし、機械パルプは、加圧式砕木パルプ（ＰＧＷ）であるのが、好ましい。一般に、機械パルプはクラフトパルプ（ＫＰ）に比べて、フィブイリ化しにくく、微細繊維、結束繊維の割合が多いため、繊維の結合力が弱い。しかしながら、例えば、密閉２〜３気圧の圧力下で摩砕して得られる加圧式砕木パルプ（ＰＧＷ）は、摩砕する際にパルプ温度が１２０℃前後になり、繊維間に膠着するリグニンが軟化するため、繊維の機械的損傷が少ない。その結果、他の機械パルプに比して繊維が長くなり、パルプ強度が増すため、高配合しても、紙力強度の低下が抑えられる。
【００１４】
また、機械パルプは、機械パルプを多く含む、好ましくは５０質量％以上、より好ましくは７０質量％以上含む、脱墨パルプ（ＤＩＰ）、ウエストパルプ（ＷＰ）等の古紙パルプであるのが特に好ましい。機械パルプを多く含む古紙パルプは、他の機械パルプやクラフトパルプ（ＫＰ）と比べて、不透明度向上効果が高いためである。なお古紙パルプとは、財団法人古紙再生促進センターが昭和５４年３月に制定した古紙統計分類に沿って収集された古紙からなるパルプであり、特白から模造紙にいたる古紙からなるパルプである。
【００１５】
クラフトパルプ（ＫＰ）としては、例えば、広葉樹クラフトパルプ（ＬＢＫＰ）、針葉樹クラフトパルプ（ＮＢＫＰ）などを例示することができる。ただし、印刷適性の向上という観点からは、繊維が短く細い広葉樹クラフトパルプ（ＬＢＫＰ）であるのが、好ましい。
【００１６】
機械パルプ及びクラフトパルプ以外の原料パルプは、特に限定されない。例えば、木材パルプ、非木材パルプ、合成パルプ、古紙パルプ、などから、より具体的には、半化学的パルプ（ＳＣＰ）、ソーダパルプ（ＡＰ）、サルファイトパルプ（ＳＰ）、溶解パルプ（ＤＰ）等の化学的パルプ（ＣＰ）、機械パルプを多く含まない脱墨パルプ（ＤＩＰ）、ウエストパルプ（ＷＰ）等の古紙パルプ、かすパルプ（ＴＰ）、木綿、アマ、麻、黄麻、マニラ麻、ラミー等を原料とするぼろパルプ、わらパルプ、エスパルトパルプ、バガスパルプ、竹パルプ、ケナフパルプ等の茎稈パルプ、靭皮パルプ等の補助パルプなどを、例示することができる。
【００１７】
〔填量〕
本形態の基紙は、炭酸カルシウムを主原料（最も質量割合が高い原料）とする、好ましくは５０質量％（対填量質量比）以上、より好ましくは９０質量％（対填量質量比）以上含む填量が内填されている。
炭酸カルシウムとしては、石灰乳に炭酸ガスを吹き込んで製造する軽質炭酸カルシウム（沈降型）や、石灰石を機械的に粉砕後、空気分級あるいは水簸分級して製造する重質炭酸カルシウム（粉砕型）などを、例示することができる。このうち、軽質炭酸カルシウムは、不透明度及び白色度を向上させるに適している。他方、重質炭酸カルシウムは、原料である石灰石がわが国において多量に産出されるため、安価に入手することができる。
【００１８】
〔基紙〕
本形態の基紙は、原料パルプに填量が内填され、ｐＨ５．５〜７．５で抄紙された紙である。
なお、地合の形成は、通常ワイヤーパートで行われる。本形態においては、このワイヤーパートは、ツインワイヤーで構成されているのが好ましい。ただし、一般的な長網タイプでもよい。基紙には、本発明の効果を損なわない範囲で、嵩高向上剤、紙力向上剤、填料処理剤等の、他の紙質向上薬品を添加することができる。また、印刷適性を向上させるためには、カレンダー処理（ソフト、ハードを問わない。）して、基紙の表面を平坦化するのが好ましい。
【００１９】
〔塗被層〕
本形態の塗被層は、クレーを主原料とする顔料（主顔料）と接着剤とを含む塗被液が、基紙の一方表面、好ましくは両方表面に塗被されてなる。
クレーは、６角板状結晶構造を有し、塗工層表面の平坦性に寄与するとともに、不透明性とハンドリング等の印刷作業性を改善する。併用して使用される炭酸カルシウムは、不透明度及び白色度向上効果があるため、基材の機械パルプが経時により色差変動を生じても、見た目の色差変動を抑えることができる。したがって、例えば、出版流通過程において見栄えが維持され、購買意欲の低下などを、抑えることができる。本発明者らが見出した結果では、単に塗被層中の炭酸カルシウムとクレーの配合割合を特定するよりも、無機元素として、カルシウム基とアルミニウム基の割合にて配合を特定することが、出版用紙における見た目の色差変動を改善できる。これは、色差変動がパルプの酸化や大気中の窒素によることが主要因と考えられ、カルシウムとアルミの無機元素が前記酸化等を抑制するためと考えられる。炭酸カルシウムとしては、填量中の炭酸カルシウムと同様のものを、例示することができる。ただし、顔料としての炭酸カルシウムは、粒子径２．０μｍ以上のものの比率が１０質量％以下であるのが好ましい。１０質量％を超えると、塗被面平滑度が高くならないためである。
【００２０】
炭酸カルシウム以外の顔料としては、例えば、中空有機顔料、デラミネートクレー、タルク（滑石）、クレー（白土）、二酸化チタン、水酸化アルミニウム、硫酸バリウム、珪藻土、サチンホワイト、酸化チタン、酸化亜鉛、硫酸カルシウム、シリカ、活性白土、レーキ、焼成カオリン、アルミナ、炭酸マグネシウム、酸化マグネシウム、ホワイトカーボン、ベントナイト、ゼオライト、セリサイト、スメクタイト等の鉱物系顔料などを例示することができる。
【００２１】
他方、接着剤は、特に限定されない。例えば、スチレン・ブタジエン系、スチレン・アクリル系、エチレン・酢酸ビニル系、ブタジエン・メチルメタクリレート系、酢酸ビニル・ブチルアクリレート系、ポリビニルアルコール、無水マレイン酸共重合体、アクリル酸・メチルメタクリレート系共重合体等の共重合系、合成系接着剤や、酸化でんぷん、エステル化でんぷん、酵素変性でんぷんやそれらをフラッシュドライして得られる冷水可溶性でんぷん、カゼイン、大豆蛋白等の天然系接着剤、などを例示することができる。
【００２２】
ただし、接着剤は、全顔料１００質量部に対して、５ 〜２５質量部の割合（固形分比）であるのが好ましく、６ 〜１５質量部の割合（固形分比）であるのがより好ましい。５質量部未満だと接着性が低くなるため、好適な塗被層を形成することができなくなる。他方、２５重量部を超えると光沢発現性が低くなる。
【００２３】
特に好ましくは、全顔料１００質量部に対して、共重合系の接着剤（ラテックス）が５〜１５質量部で、でんぷん類が３〜１５質量部（ともに固形分比）である。
【００２４】
以上のほか、例えば、苛性ソーダ、アンモニア等のｐＨ調整剤や、分散剤、増粘剤、保水剤、消泡剤、耐水化剤、染料等の着色剤などの、通常の塗被液に配合される各種助剤が配合されていてもよい。
【００２５】
塗被液の固形分濃度は、一般には、４０〜７０質量％とされるが、塗被容易性の観点からは、４５〜６５質量％とするのが好ましい。
【００２６】
本塗被層の形成方法は、特に限定されない。例えば、以上のようにしてなる塗被液を、ブレードコーター、エアーナイフコーター、ロールコーター、ブラシコーター、カーテンコーター、バーコーター、グラビアコーター、サイズプレスコーター等の一般的な塗工装置を用いて、基紙の一方又は双方の面に、１層又は２層、３層、４層若しくはそれ以上の多層となるように、塗布する方法によることができる。
【００２７】
ただし、本塗被層は、塗被液が、ロールコーターによるオンマシン塗工で設けられているのが、好ましい。本塗被液は、保水度が高く、ゲートロールコーター等のロールコーターで、微塗工するうえで、効果的であり、スプラッシュ（塗被液の飛沫発散）やパイリング（アプリケーションロール表面上の塗被液の異常乾燥）などの操業トラブルを回避することができる。
【００２８】
〔用紙全般〕
本形態の出版用紙は、灰分（ＪＩＳ  Ｐ  ８２５１）が１０〜２８％、好ましくは１０〜２５％、より好ましくは１２〜２５％である。
【００２９】
本発明の出版用紙は、平坦化処理を行う又は処理を経ないで緊度を０．５５〜０．６５に調整される。平坦化処理を行うことで、一般的に平坦性は向上するが、緊度が上がる問題が併在する、平坦化処理を行わなければ、緊度の上昇を抑えることができるものの、用紙表面の平坦性が劣り、印刷見栄えの悪い出版用紙となる。本発明者らの検討によれば、緊度を０．５５から０．６５の範囲が、出版物としての「コシ」、「印刷作業性」、出版物として消費者における扱いが良いものであることを見出している。緊度が０．５５未満のものは、嵩高性には優れる物の、抄紙段階における操業性や印刷作業性において紙質強度不足を来たし破断や断紙の問題が生じる、０．６５以上では、紙質強度は保持できるものの、手触りがペラペラとした頼り無い物に成り、不透明性も低下するため、灰分を上げる必要が生じるなど、コストアップと紙質の変質を招いてしまう。
【００３０】
平坦化処理は、従来の公知の金属ロールの組合せからなるマシンカレンダーにて行うことができるが、より好ましくは、弾性ロールと金属ロールの組合せからなるソフトカレンダーが使用でき、更に好ましくは、カレンダー幅方向に温度制御機構を設けたソフトカレンダーが厚薄ムラ、用紙色差の安定に寄与できる。
【００３１】
灰分が１０％未満では、不透明度向上効果が得られ難くなる。他方、灰分が２８％超では、コシ（腰）が弱くなって、ペラペラしてしまい、出版用紙として必要な強度が得られなくなるうえに、風合いが損なわれてしまう。
【００３２】
用紙の灰分（ＪＩＳ  Ｐ  ８２５１）に関して、より好ましい形態は、塗被層の灰分分布率（カルシウムとアルミニウムの酸化物換算の割合）が１５：８５〜４０：６０好ましくは２５：７５〜３５：６５より好ましくは２５：７５〜３０：７０である。塗被層のアルミニウム灰分分布率が７５％超では、不透明度が低下する。塗被層のアルミニウム灰分分布率が２５％未満では、平坦性及び印刷適性が低下し、また、基紙のコシが低下して、ページ捲りが困難になる。
【００３３】
灰分分布率は、ＪＩＳ  Ｐ  ８２５１に準拠し、５００℃を超えない範囲で用紙を灰化させ、灰中のカルシウム割合とアルミニウム割合を、エックス線マイクロアナライザーにて定量分析することで測定できる。本発明では、堀場製作所製のエックス線マイクロアナライザーＥＭＡＸにて測定を行った。
【００３４】
本用紙は、坪量５０〜９０ｇ／ｍ2、塗被量８〜１６ｇ／ｍ2、塗被層の白色度（ＪＩＳ  Ｐ  ８１４８）５５％以上、耐光性試験（ＪＡＰＡＮ  ＴＡＰＰＩ  Ｎｏ．２１）による試験前と試験後との色差（ＪＩＳ  Ｚ  ８７３０）０．４未満であると、より好ましいものとなる。坪量が５０ｇ／ｍ2未満では、コシが低下して、例えば、書棚に並べた際などの出版安定性が損なわれてしまう。他方、坪量が９０ｇ／ｍ2超では、ページ捲りが困難になり、また、見開いた際にページが戻る等の問題が生じる。塗被量８ｇ／ｍ2未満では、原料パルプが機械パルプを含む本形態においては、基紙表面の被覆性に劣り、高精細、ビジュアルな印刷が困難になる。他方、塗被量１６ｇ／ｍ2超では、コストが上がって市場のニーズである低廉化に逆行するだけでなく、用紙断面からの粉落ちの問題や、ページを捲るときに紙で指を切る問題（顔料による皮膚の切断）、手指が塗被液により粘着性を帯びる問題、などが生じる。塗被層の白色度（ＪＩＳ  Ｐ  ８１４８）を５５％以上にすると、高精細、ビジュアルな印刷が可能になり、また、塗被層が基紙のバリヤーとなるため、基紙の退色を防ぎ、耐光性試験（ＪＡＰＡＮ  ＴＡＰＰＩ  Ｎｏ．２１）による試験前と試験後との色差（ＪＩＳ  Ｚ  ８７３０）を０．４未満に抑えることができる。
【００３５】
〔その他〕
本形態においては、サイズプレス処理することができる。このサイズプレスの方法としては、２本のプレスロール間に基紙を通して基紙の両面にサイズプレス液を塗布する方法、対になった３本ずつのロール（外からファウンテンロール、メタリングロール、アプリケーターロール）を持ち、サイズプレス液はファウンテンロールとメタリングロールとの間に供給され、メタリングロールからアプリケーターロールヘ転写され、アプリケーターロール上のサイズプレス液層と基紙とが、もう一方のアプリケーターロールとのニップ圧で接触して塗被される方式、などがある。この他にも、例えば、タブサイズプレス、カレンダーサイズプレス等があり、これらの方法においては、使用する澱粉濃度及び粘度を適宜調節することで使用可能である。
【実施例】
【００３６】
次に、本発明の実施例を説明するが、本発明は、かかる実施例のみに限定されるものではない。
〔試験例１〕
機械パルプ５０質量％及びクラフトパルプ５０質量％からなる原料パルプに、灰分が１０％となるように填料を加え、更に添加剤として、硫酸バンド、凝集凝結剤、染料を添加し、混合してスラリーパルプを調製した。
次いで、このスラリーパルプを、ツインワイヤー抄紙機を用いて抄紙し、オンマシンのゲートロールコーターにて、クレーを主顔料とし適宜接着剤を加えた塗被液を、１２ｇ／ｍ2塗布して、坪量６５ｇ／ｍ2、灰分（ＪＩＳ  Ｐ  ８２５１）１０％の出版用紙を得た。
【００３７】
〔試験例２〜２１〕
試験例１について、機械パルプ及びクラフトパルプの配合量、坪量、塗被液の塗被量、灰分（ＪＩＳ  Ｐ  ８２５１）を変化させて、出版用紙を得た。
【００３８】
〔評価〕
試験例１〜２１の出版用紙について、不透明度、コシ（腰）及び印刷適性の官能評価を行った。結果を、総合評価とともに、表１に示した。なお、各評価方法は、次のとおりである。
【００３９】
【表１】
2006322096.tif 000002
【００４０】
（不透明度）
明製作所製ＲＩ印刷適性試験機で、タック６の墨色オフセットインキを用いて、片面ベタ印刷を施し、非印刷面からインキの裏抜けを目視にて評価した。
裏抜けが酷く見られた場合を×、裏抜けが僅かに見られた場合を△、裏抜けが見られなかった場合を○とした。
【００４１】
（紙のコシ）
横１８２ｍｍ、縦２５７ｍｍに断裁して得た紙片を９６枚重ね、縦方向の断裁面の一方を糊付けしたもの（以下、単に束（つか）見本ともいう。）を作製した。この束見本を、男性１０人、女性１０人に手渡し、手触り感及びページ捲り感を官能評価した。コシがありページが捲りやすいと１５人以上が感じた場合を○、１０人以上の場合を△、９人以下の場合を×とした。
【００４２】
（印刷作業性）
枚葉型オフセット印刷機にて印刷を施し、印刷工程における作業性を評価した。良いと感じた場合を○、普通と感じた場合を△、悪いと感じた場合を×とした。
【００４３】
（総合評価）
不透明度、紙のコシ、印刷作業性の３項目全てについて○と評価された場合の総合評価を○、２項目以下の場合を×とした。
【産業上の利用可能性】
【００４４】
本発明は、文庫、コミックス、雑誌、電話帳、マニュアル本等のソフトカバーの本や、専門書、辞書、事典等のハードカバーの本などの出版用の紙として、適用可能である。